ГИБРИДНЫЙ МАТЕРИАЛ, СОДЕРЖАЩИЙ ВСПЕНЕННЫЙ ПОЛИМЕР И НЕОРГАНИЧЕСКОЕ СВЯЗУЮЩЕЕ, ИМЕЮЩИЙ РЕГУЛИРУЕМУЮ ПЛОТНОСТЬ И МОРФОЛОГИЮ, СПОСОБ ЕГО ПОЛУЧЕНИЯ И ПРИМЕНЕНИЕ

1. Гибридный материал, обладающий совместно непрерывной и взаимно проникающей структурой, включающий по меньшей мере:
а) первую фазу, включающую вспененный полимер,
б) вторую фазу, включающую по меньшей мере одно гидратированное неорганическое связующее.
2. Материал по п.1, в котором указанный вспененный полимер представляет собой полимер на основе полиуретана; предпочтительно указанный полимер представляет собой полиуретан.
3. Материал по п.1, в котором указанное неорганическое связующее представляет собой цемент.
4. Материал по любому из предшествующих пунктов, в котором:
вспененный полимер представляет собой вспененный полиуретан;
неорганическое связующее представляет собой гидратированный цемент.
5. Материал по п.1, дополнительно включающий по меньшей мере одну добавку, выбранную из группы, включающей:
катализаторы, такие как третичные амины, N,N-диметилциклогексиламин, триэтиленамин, N,N-диметил-2-фенэтиламин, N,N-диметилбензиламин, 2-диметиламиноэтанол,
металлорганические соли, такие как октоаты олова, ацетат серы, октаноат серы, этилгексоат серы, лаурат серы, дилаурат дибутилолова, сложный эфир дибутилмеди,
сшивающие агенты, такие как моноэтаноламин, диэтаноламин, триэтаноламин, диметилциклогексиламин,
поверхностно-активные вещества, такие как кремнийорганические масла, сополимеры кремнийорганических соединений и гликоля, простые полиэфирсилоксаны, полидиметилсилоксаны, частично фторированные блоксополимеры, такие как блоксополимер полиметилметакрилата и (1Н,1Н,2Н,2Н-перфторгексилметакрилата), блоксополимер полиметилметакрилата и (1Н,1Н,2Н,2Н-перфтороктилметакрилата),
вспенивающие агенты, такие как вода, изопентан, циклопентан, н-пентан, хлорфторуглероды,
пламегасящие и препятствующие размножению бактерий средства, такие как полифосфаты аммония, меламины и их производные,
УФ-стабилизаторы,
пластификаторы,
агенты, способствующие совместимости,
антистатические агенты,
разжижитель, такой как нафталинсульфонат, меламинсульфонат, лигнинсульфонат, полистиролсульфонат, сополимер сложного эфира акриловой кислоты, полимеры гликозида,
2
- добавки, которые проявляют характеристики фотокаталитической самоочистки, такие как диоксид титана TiO,
- добавки, которые модифицируют свойства адсорбции паров воды, такие как фосфорная кислота.
6. Материал по п.1, в котором:
вспененный полимер присутствует в процентном количестве от 5 до 80 мас.%, исходя из общей массы материала,
связующее присутствует в процентном количестве от 20 до 90 мас.%, исходя из общей массы материала,
добавки присутствуют в суммарном процентном количестве от 0 до части, недостающей до 100%, исходя из общей массы материала.
7. Материал по п.6, в котором:
вспененный полимер присутствует в процентном количестве от 10 до 70 мас.%, исходя из общей массы материала,
связующее присутствует в процентном количестве от 30 до 80 мас.%, исходя из общей массы материала,
добавки присутствуют в суммарном процентном количестве от 0 до части, недостающей до 100%, исходя из общей массы материала.
8. Способ получения материала по любому из пп.1-7, включающий:
а) первую стадию, на которой исходное соединение (соединения), необходимое для образования требуемого полимера, смешивают с эффективным количеством неорганического связующего (связующих);
б) вторую стадию, на которой в смесь стадии (а) добавляют эффективное количество полимеризирующегося соединения (соединений), требуемого для реакции образования полимера;
в) третью стадию, на которой смесь стадии (б) оставляют на время, достаточное для протекания и завершения реакции отверждения полимерной фазы и одновременного вспенивания;
г) четвертую стадию, на которой неорганическое связующее (связующие) подвергают гидратации.
9. Способ по п.8, в котором исходным соединением стадии (а) является полиол; предпочтительно указанный полиол представляет собой простой полиэфир и/или сложный полиэфир.
10. Способ по п.9, в котором полиол химически модифицирован карбоксиметилцеллюлозой, ацетатом целлюлозы, сульфатом целлюлозы, триметилсилилцеллюлозой, гидрокси метил целлюлозой, 1,3-диморфолин-2-пропанолом, N-β-гидроксиморфолином, N-аминопропилморфолином, 3,3'-диморфолиндипропиламином, полиэтиленгликолем, поликапролактоном многоатомным спиртом.
11. Способ по любому из пп.8-10, в котором к исходному соединению (соединениям) стадии (а) дополнительно добавляют по меньшей мере одну добавку, выбранную из группы, включающей:
катализаторы, такие как третичные амины, N,N-диметилциклогексиламин, триэтиленамин, N,N-диметил-2-фенэтиламин, N,N-диметилбензиламин, 2-диметиламиноэтанол,
металлорганические соли, такие как октоаты олова, ацетат серы, октаноат серы, этилгексоат серы, лаурат серы, дилаурат дибутилолова, сложный эфир дибутилмеди,
сшивающие агенты, такие как моноэтаноламин, диэтаноламин, триэтаноламин, диметилциклогексиламин,
поверхностно-активные вещества, такие как кремнийорганические масла, сополимеры кремнийорганических соединений и гликоля, простые полиэфирсилоксаны, полидиметилсилоксаны, частично фторированные блоксополимеры, такие как блоксополимер полиметилметакрилата и (1Н,1Н,2Н,2Н-перфторгексилметакрилата), блоксополимер полиметилметакрилата и (1Н,1Н,2Н,2Н-перфтороктилметакрилата),
вспенивающие агенты, такие как вода, изопентан, циклопентан, н-пентан, хлорфторуглероды,
пламегасящие и препятствующие размножению бактерий средства, такие как полифосфаты аммония, меламины и их производные,
УФ-стабилизаторы,
пластификаторы,
агенты, способствующие совместимости,
антистатические агенты,
разжижитель, такой как нафталинсульфонат, меламинсульфонат, лигнинсульфонат, полистиролсульфонат, сополимер сложного эфира акриловой кислоты, полимеры гликозида,
2
добавки, которые проявляют характеристики фотокаталитической самоочистки, такие как диоксид титана ТiO,
добавки, которые модифицируют свойства адсорбции паров воды, такие как фосфорная кислота.
12. Способ по п.8, в котором неорганическое связующее представляет собой цемент.
13. Способ по п.8, в котором полимеризующееся соединение стадии (б) представляет собой диизоцианат; предпочтительно указанный диизоцианат представляет собой метилендиизоцианат, и/или толуолдиизоцианат, и/или их смесь.
14. Способ по п.8, в котором стадия (в) протекает при комнатной температуре.
15. Способ по п.8, в котором фазу гидратации стадии (г) выполняют путем выдерживания продукта стадии (в) в воде или в среде, насыщенной парами воды.
16. Применение гибридного материала по любому из пп.1-7 в области строительства.